КАТАЛИЗАТОР ГИДРОКРЕКИНГА

1. Способ получения носителя катализатора гидрокрекинга, содержащего аморфный связующий компонент и цеолит Y, который включает в себя прокаливание цеолита Y с мольным отношением диоксида кремния к оксиду алюминия по меньшей мере равным 10, при температуре от 700 до 1000°С.
2. Способ по п.1, который включает в себя прокаливание смеси аморфного связующего компонента и цеолита Y с мольным отношением диоксида кремния к оксиду алюминия по меньшей мере равным 10, при температуре от 700 до 1000°С.
3. Способ по п.1 или 2, в котором смесь дополнительно содержит цеолит бета.
4. Способ по п.1, который включает в себя прокаливание цеолита Y с мольным отношением диоксида кремния к оксиду алюминия по меньшей мере равным 10, при температуре от 700 до 1000°С и последующее смешивание полученного цеолита Y с аморфным связующим компонентом и, необязательно, цеолитом бета.
5. Способ по любому пп.1 или 2, в котором носитель содержит от 2 до 70% масс. цеолита и от 98 до 30% масс. аморфного связующего компонента.
6. Способ по п.1 или 2, в котором прокалку осуществляют в течение периода времени от 20 мин до 5 ч.
7. Способ по п.1 или 2, в котором носитель характеризуется мономодальным распределением пор по размерам, при этом по меньшей мере 50% от общего объема пор представлено порами с диаметром в интервале от 4 до 50 нм, объем пор в указанных порах составляет по меньшей мере 0,4 мл/г, где все измерения выполнены методом ртутной интрузионной порометрии.
8. Способ по п.7, в котором носитель получают формованием смеси, содержащей аморфный связующий компонент и цеолит Y, необязательно, в сочетании с дополнительным цеолитом, при этом смесь характеризуется потерями при прокалке (LOI) в диапазоне от 55 до 65%.
2
9. Способ по п.1 или 2, в котором до прокалки цеолит Y характеризуется объемным мольным отношением диоксида кремния к оксиду алюминия выше 12, размером элементарной ячейки в диапазоне от 24,10 до 24,40 Ангстрем и площадью поверхности, по меньшей мере, 850 м/г.
10. Носитель катализатора гидрокрекинга, приготовленный способом по любому одному из пп.1-9.
-1
-1
-1
-1
11. Носитель катализатора гидрокрекинга, который содержит аморфный связующий компонент и цеолит Y с мольным отношением диоксида кремния к оксиду алюминия по меньшей мере 10; инфракрасный спектр указанного носителя включает в себя пик при 3690 см, существенно уменьшенные пики при 3630 см и 3565 см и отсутствие пика при 3600 см.
12. Носитель катализатора гидрокрекинга, который содержит аморфный связующий компонент и цеолит Y с мольным отношением диоксида кремния к оксиду алюминия по меньшей мере равным 10; причем указанный носитель характеризуется кислотностью, измеренной методом обмена с пердейтерированным бензолом, не более 20 мкм/г.
13. Способ получения катализатора гидрокрекинга, который включает в себя приготовление носителя по любому одному из пп.1-10 и последующую пропитку прокаленного носителя соединениями металлов групп VIII и VIB.
14. Катализатор гидрокрекинга, приготовленный способом по п.13.
-1
-1
-1
-1
15. Катализатор гидрокрекинга, который содержит металл группы VIII, металл группы VIB и носитель, включающий в себя аморфный связующий компонент и цеолит Y с мольным отношением диоксида кремния к оксиду алюминия по меньшей мере равным 10; причем в инфракрасном спектре данного катализатора присутствует пик при 3690 см, существенно уменьшенные пики при 3630 см и 3565 см и отсутствует пик при 3600 см.
16. Катализатор гидрокрекинга, который содержит металл группы VIII, металл группы VIB и носитель, включающий в себя аморфный связующий компонент и цеолит Y с мольным отношением диоксида кремния к оксиду алюминия по меньшей мере равным 10; причем катализатор характеризуется кислотностью, измеренной методом обмена с пердейтерированным бензолом, не более 20 микромоль/грамм.
17. Способ гидрокрекинга для превращения углеводородного сырья в материалы с более низкими температурами кипения, который включает в себя контактирование углеводородного сырья с катализатором гидрокрекинга по п.14 при повышенных температуре и давлении.